ПОЛИАМИДНЫЙ РУКАВ ДЛЯ СЖАТОГО ВОЗДУХА

1. Многослойный рукав для сжатого воздуха, содержащий в следующем порядке:
наружный слой (1), выполненный из полиамида,
промежуточный слой (2) полимера, имеющего модуль упругости при изгибе менее 500 МПа, предпочтительно выполненный из этиленсополимеров и пропиленсополимеров,
внутренний слой (3) полимера, имеющего модуль упругости при изгибе более 1100 МПа, причем внутренний слой (3) находится в контакте со сжатым воздухом,
в котором полиамид наружного слоя (1) выбран из:
ПА 11,
ПА 12,
полиамида А, соответствующего формуле X,Y/Z или 6,Y2/Z, в которой:
Х обозначает остатки алифатического диамина, имеющего от 6 до 10 углеродных атомов,
Y обозначает остатки алифатической дикарбоновой кислоты, имеющей от 10 до 14 углеродных атомов,
Y2 обозначает остатки алифатической дикарбоновой кислоты, имеющей от 15 до 20 углеродных атомов,
Z обозначает, по меньшей мере, одно звено, выбранное из остатков лактама, остатков α,ω-аминокарбоновой кислоты, и звено X1, Y1, в котором X1 обозначает остатки алифатического диамина, и Y1 обозначает остатки алифатической дикарбоновой кислоты,
причем массовые соотношения Z/(X+Y+Z) и Z/(6+Y2+Z) находятся в интервале от 0 до 15%;, и
полуароматического полиамида В, соответствующего, в частности, формуле X/Y, Ar, в которой:
Y обозначает остатки алифатического диамина, имеющего от 8 до 20 углеродных атомов,
2
2
10
Ar обозначает остатки ароматической дикарбоновой кислоты, Х либо обозначает остатки аминоундекановой кислоты NH-(СН)-СООН, лактама 12 или соответствующей аминокислоты, либо обозначает звено Y,x, остаток конденсации диамина с алифатической дикислотой (х), имеющей от 8 до 20 углеродных атомов, либо обозначает звено Y,I, остаток конденсации диамина с изофталевой кислотой.
2. Рукав по п.1, в котором полиамид А выбран из ПА 6,14, ПА 6,18 и ПА 10,10.
3. Рукав по п.1, в котором полиамид В выбран из ПА 6,I/6,Т, ПА 6,6/6,I/6,Т, ПА 6/6,Т, ПА 11/10,Т, ПА 12/12,Т, ПА 10,10/10,Т и ПА 10,I/10,Т.
4. Рукав по любому из пп.1-3, в котором полимер, имеющий модуль упругости при изгибе более 1100 МПа, внутреннего слоя (3) выбран из полиамида, поликарбоната ((ПК) (PC)), полифениленсульфида ((ПФС)(PPS)), полифениленоксида ((ПФО)(РРО)).
5. Рукав по п.4, в котором полиамид внутреннего слоя (3) выбран из ПА 6, ПА 6,6, ПА 6,10, ПА 6,12, ароматического полиамида и полуароматического полиамида.
6. Рукав по п.4, в котором полимер, имеющий модуль упругости при изгибе более 1100 МПа, внутреннего слоя (3) выбран из поликарбоната ((ПК)(PC)), полифениленоксида ((ПФО) (РРО)), ароматического полиамида и полуароматического полиамида.
7. Рукав по п.1, который дополнительно содержит, начиная от внутреннего слоя (3) полимера, имеющего модуль упругости при изгибе более 1100 МПа, в следующем порядке:
необязательно, слой (4) полимера, имеющего модуль упругости при изгибе менее 500 МПа, и
внутренний слой (5) полимера, выбранного из полиамидов, смесей полиамида и полиолефина, содержащих полиамидную матрицу, сополимеров, содержащих полиамидные блоки и простополиэфирные блоки, или смесей полиамидов и сополимеров, содержащих полиамидные блоки и простополиэфирные блоки, причем внутренний слой (5) находится в контакте со сжатым воздухом.
8. Рукав по п.7, в котором соединительный слой расположен между, по меньшей мере, двумя из слоев.
9. Рукав по п.7, в котором, по меньшей мере, один из слоев содержит продукт, который облегчает адгезию к смежному слою.
10. Рукав по п.1, в котором внутренний слой (3) полимера, имеющего модуль упругости при изгибе более 1100 МПа, заменен тремя смежными слоями, последовательно состоящими из слоя полимера, имеющего модуль упругости при изгибе более 1100 МПа, оплетки и слоя полимера, имеющего модуль упругости при изгибе более 1100 МПа.
11. Применение рукава по любому из пп.1-10 для подачи сжатого воздуха к оборудованию, механическим инструментам, различным устройствам, а также в тормозные контуры транспортных средств высокой мощности.